(57)【要約】【課題】  光カチオン重合性組成物用の光増感剤として有用な組成物および当該光増感剤を含有する光感応性酸発生剤及び光硬化性組成物を提供する。【解決手段】  ２−イソプロピルチオキサントン等のチオキサントン誘導体と１，４−ジエトキシナフタレン等のナフタレン誘導体からなる光増感剤とすることで、チオキサントン誘導体を単独で用いるよりも増感効果の優れた光増感剤が得られる。このものをスルホニウム塩等の光カチオン重合開始剤と組み合わせた光感応性酸発生剤とし、カチオン重合性モノマーに添加することで光硬化性組成物を得る。【選択図】なし【特許請求の範囲】
【請求項１】
チオキサントン誘導体及び置換基として水酸基又は置換されていてもよいアルコキシ基を少なくとも２つ以上有するナフタレン誘導体を含有する光増感剤。
【請求項２】
チオキサントン誘導体が、式（１）
【化１】
2007126612.tif 000012
（式（１）中、Ｒ1、Ｒ2は同一であっても異なっていても良い、アルキル基、アルコキシ基、ハロゲン原子のいずれかを表し、ｎ、ｍは同一であっても異なっていても良い、０又は１〜４の整数を表す。）
で表されるチオキサントン誘導体から選ばれたものである請求項１に記載の光増感剤。
【請求項３】
ナフタレン誘導体が、式（２）
【化２】
2007126612.tif 000013
（式（２）中、Ｒ3、Ｒ4は同一であっても異なっていても良い、水素原子、アルキル基、アラルキル基、アリル基、ヒドロキシアルキル基、アルコキシアルキル基又はハロゲン化アルキル基のいずれかを表し、Ｘ、Ｙ、Ｚは同一であっても異なっていても良い、水素原子、アルキル基、ハロゲン、水酸基、アルコキシ基、アミノ基のいずれかを表す。）
で表されるナフタレン誘導体から選ばれたものである請求項１に記載の光増感剤。
【請求項４】
請求項１乃至３のいずれかに記載の光増感剤と光カチオン重合開始剤として作用するオニウム塩誘導体を含有する光感応性酸発生剤。
【請求項５】
オニウム塩誘導体が、スルホニウム塩誘導体である請求項４に記載の光感応性酸発生剤。
【請求項６】
請求項４又は５に記載の光感応性酸発生剤及びカチオン重合性化合物を含有する光硬化性組成物。
【請求項７】
カチオン重合性化合物が、エポキシ化合物又はビニルエーテルである請求項6に記載の光硬化性組成物。
【請求項８】
請求項4又は５に記載の光感応性酸発生剤に、波長範囲３３０〜５５０ｎｍに含まれる光を照射して酸を発生させる光酸発生方法。
【請求項９】
請求項６又は７に記載の光硬化性組成物に、波長範囲３３０〜５５０ｎｍに含まれる光を照射して硬化させる光硬化性組成物の硬化方法。
【発明の詳細な説明】
【技術分野】
【０００１】
本発明は、カチオン重合性化合物の光重合に対して有用なチオキサントン誘導体とナフタレン誘導体を組合せた光増感剤、当該光増感剤と光カチオン重合開始剤からなる光感応性酸発生剤及び当該光感応性酸発生剤とカチオン重合性化合物を含有する光硬化性組成物に関する。
【背景技術】
【０００２】
従来、カチオン重合の光開始剤としてはヨードニウム塩、スルホニウム塩が広く使用されている。このうちスルホニウム塩は３６６ｎｍのＵＶ照射によりカチオン重合性化合物を直接硬化するため特に増感剤の必要は感じられて来なかった。一方、ヨードニウム塩は吸収波長が２５０ｎｍ近辺と低いため、高圧水銀ランプ等のUV光とマッチングさせるために３８０ｎｍ〜４００ｎｍ近辺にＵＶ吸収のあるチオキサントン誘導体やジアルコキシアントラセン誘導体が用いられてきた。
【０００３】
しかしながら、近年、より長波長の紫外線ＬＥＤが開発されるようになって来たが、この場合にはヨードニウム塩はもちろんのことスルホニウム塩を開始剤としてもカチオン重合性化合物を直接硬化出来ないのが問題となっている。この場合は増感剤の使用が必要となるが、通常用いられる増感剤であるチオキサントン誘導体ではスルホニウム塩の増感はできないため、より活性なジアルコキシアントラセン誘導体が増感剤として用いられている。 特に、顔料を含む光硬化性組成物の場合は顔料により３６６ｎｍ近辺の波長の光が吸収されるため硬化速度が遅くなり、それを補うためにジアルコキシアントラセン誘導体が増感剤として必須である。
【特許文献１】特開２００１−１０６６４８
【特許文献２】特許０３４３７０６９
【非特許文献１】未来材料Vol.4 No.11 P10〜15,2004
【発明の開示】
【発明が解決しようとする課題】
【０００４】
しかしながら、このジアルコキシアントラセン誘導体は高価であり、コスト削減のためより安価なチオキサントン誘導体を用いたより効果的な増感方法が望まれている。
【課題を解決するための手段】
【０００５】
本発明者らは、チオキサントン誘導体の光増感剤としての使用方法につき鋭意検討した結果、チオキサントン誘導体と置換基として水酸基又は置換されていてもよいアルコキシ基を少なくとも２つ以上有するナフタレン誘導体を組み合わせることによりなる光増感剤を用いることにより、カチオン重合開始剤であるオニウム塩に対するチオキサントン誘導体の増感効果を高めることができることを見出し、本発明を完成した。即ち、本発明は、以下に示す骨子を特徴とするものである。
（１）チオキサントン誘導体及び置換基として水酸基又は置換されていてもよいアルコキシ基を少なくとも２つ以上有するナフタレン誘導体を含有する光増感剤。
（２）チオキサントン誘導体が、式（１）
【０００６】
【化１】
2007126612.tif 000002
（式（１）中、Ｒ1、Ｒ2は同一であっても異なっていても良い、アルキル基、アルコキシ基、ハロゲン原子のいずれかを表し、ｎ、ｍは同一であっても異なっていても良い、０又は１〜４の整数を表す。）
で表されるチオキサントン誘導体から選ばれたものである（１）に記載の光増感剤。
（３）ナフタレン誘導体が、式（２）
【０００７】
【化２】
2007126612.tif 000003
（式（２）中、Ｒ3、Ｒ4は同一であっても異なっていても良い、水素原子、アルキル基、アラルキル基、アリル基、ヒドロキシアルキル基、アルコキシアルキル基又はハロゲン化アルキル基のいずれかを表し、Ｘ、Ｙ、Ｚは同一であっても異なっていても良い、水素原子、アルキル基、ハロゲン、水酸基、アルコキシ基、アミノ基のいずれかを表す。）
で表されるナフタレン誘導体から選ばれたものである（１）に記載の光増感剤。
（４）（１）乃至（３）のいずれかに記載の光増感剤と光カチオン重合開始剤として作用するオニウム塩誘導体を含有する光感応性酸発生剤。
（５）オニウム塩誘導体が、スルホニウム塩誘導体である（４）に記載の光感応性酸発生剤。
（６）（４）又は（５）に記載の光感応性酸発生剤及びカチオン重合性化合物を含有する光硬化性組成物。
（７）カチオン重合性化合物が、エポキシ化合物又はビニルエーテルである（6）に記載の光硬化性組成物。
（８）（4）又は（５）に記載の光感応性酸発生剤に、波長範囲３３０〜５５０ｎｍに含まれる光を照射して酸を発生させる光酸発生方法。
（９）（６）又は（７）に記載の光硬化性組成物に、波長範囲３３０〜５５０ｎｍに含まれる光を照射して硬化させる光硬化性組成物の硬化方法。
【発明の効果】
【０００８】
本発明の光増感剤は、カチオン重合開始剤であるオニウム塩に対する増感効果が高く、本発明の光増感剤を含有する光感応性酸発生剤は、カチオン重合性化合物の重合に対し、高い硬化速度を有する工業的に価値のある組成物である。
【発明を実施するための最良の形態】
【０００９】
本発明の光増感剤は、チオキサントン誘導体及び置換基として水酸基又は置換されていてもよいアルコキシ基を少なくとも２つ以上有するナフタレン誘導体を含有する組成物である。
【００１０】
本発明のチオキサントン誘導体は、式（１）で表される化合物である。
【００１１】
【化３】
2007126612.tif 000004
【００１２】
（式（１）中、Ｒ1、Ｒ2は同一であっても異なっていても良い、アルキル基、アルコキシ基、ハロゲン原子のいずれかを表し、ｎ、ｍは同一であっても異なっていても良い、０又は１〜４の整数を表す。）
式（１）中のアルキル基としては、メチル基，エチル基、ｎ−プロピル基、ｉ−プロピル基、ｎ−ブチル基、ｉ−ブチル基、ｔ−ブチル基が挙げられる。式（１）中のアルコキシ基としてはメトキシ基，エトキシ基，ｎ−プロポキシ基，ｉ−プロポキシ基，ｎ−ブトキシ基，ｉ−ブトキシ基，ｔ−ブトキシ基が挙げられる。式（１）中のハロゲン原子としては塩素，臭素、ヨウ素が挙げられる。
【００１３】
代表的なチオキサントン誘導体としては、次のような化合物が挙げられる。例えば、チオキサントン、２−イソプロピルチオキサントン、２−クロロチオキサントン、２−ドデシルチオキサントン、２−シクロヘキシルチオキサントン、２，４−ジエチルチオキサントン、２，４−ジメチルチオキサントン、１−メトキシカルボニルチオキサントン、２−エトキシカルボニルチオキサントン、３−（２−メトキシエトキシカルボニル）−チオキサントン、４−ブトキシカルボニルチオキサントン、３−ブトキシカルボニル−７−メチルチオキサントン、１−シアノ−３−クロロチオキサントン、１−クロロ−４−イソプロピルチオキサントン、１−クロロ−４−プロポキシチオキサントン、１−エトキシカルボニル−３−クロロチオキサントン、１−エトキシカルボニル−３−エトキシチオキサントン、１−エトキシカルボニル−３−アミノチオキサントン、１−エトキシカルボニル−３−フェニルスルフリルチオキサントン、３，４−ジ−［２−（２−メトキシエトキシ）−エトキシカルボニル］−チオキサントン、１−エトキシカルボニル−３−（１−メチル−１−モルホリノエチル）−チオキサントン、２−メチル−６−ジメトキシメチル−チオキサントン、２−メチル−６−（１，１−ジメトキシベンジル）−チオキサントン、２−モルホリノメチルチオキサントン、２−メチル−６−モルホリノメチルチオキサントン、Ｎ−アリルチオキサントン−３，４−ジカルボキシミド、Ｎ−オクチルチオキサントン−３，４−ジカルボキシミド、Ｎ−（１，１，３，３−テトラメチル−ブチル）−チオキサントン−３，４−ジカルボキシミド、１−フェノキシチオキサントン、６−エトキシカルボニル−２−メトキシ−チオキサントン、６−エトキシカルボニル−２−メチルチオキサントン、チオキサントン−２−カルボン酸ポリエチレングリコールエステルである。  これらの中でも特に２−イソプロピルチオキサントン、２，４−ジエチルチオキサントン、１−クロロ−４−イソプロピルチオキサントン、１−クロロ−４−プロポキシチオキサントン、２−シクロヘキシルチオキサントンが性能とコストの面から好まれる。下記にその構造式の例を示す。なお、本明細書中の化学式において、Ｅｔはエチル基を表し、ｎ−Ｐｒはｎ−プロピル基を表し、ｎ−Ｂｕはｎ−ブチル基を表し、ｎ−Ｈｅｘはｎ−ヘキシル基を表すものとする。
【００１４】
【化４】
2007126612.tif 000005
【００１５】
本発明のナフタレン誘導体としては、置換基として水酸基又は置換されていてもよいアルコキシ基を有するものであり、特に、置換基として水酸基又は置換されていてもよいアルコキシ基を２つ以上有するものが好ましい。
【００１６】
ナフタレン誘導体のうち、置換基として水酸基又は置換されていてもよいアルコキシ基を１つ有するナフタレン誘導体としては、１−ナフトール、1−メトキシナフタレン、１−エトキシナフタレン、１−ｎ−プロポキシナフタレン、１−ｉ−プロポキシナフタレン、１−ｎ−ブトキシナフタレンン、１−ｎ−ヘキシルオキシナフタレン、１−ベンジルオキシナフタレン、１−アリルオキシナフタレン、１−（２−ヒドロキシエトキシ）ナフタレン、１−（２−メトキシエトキシ）ナフタレン、１−（２−エトキシエトキシ）ナフタレン、２−ナフトール、２−メトキシナフタレン、２−エトキシナフタレン、２−ｎ−プロポキシナフタレン、２−２−プロポキシナフタレン、２−ｎ−ブトキシナフタレンン、２−ｎ−ヘキシルオキシナフタレン、２−ベンジルオキシナフタレン、２−アリルオキシナフタレン、２−（２−ヒドロキシエトキシ）ナフタレン、２−（２−メトキシエトキシ）ナフタレン、２−（２−エトキシエトキシ）ナフタレンが挙げられる。代表的構造式としては、次のものが挙げられる。
【００１７】
【化５】
2007126612.tif 000006
【００１８】
置換基として水酸基又は置換されていてもよいアルコキシ基を２つ有するナフタレン誘導体としては、その置換基の位置により幾通りもの異性体が挙げられる。その構造としては、１，４―置換体、１，５−置換体，１，６−置換体、２，６−置換体、２，７−置換体、２，３−置換体が存在する。  その構造は下記のように表される。
【化６】
2007126612.tif 000007
【００１９】
これらのナフタレン誘導体のうち、水酸基又は置換されていてもよいアルコキシ基を一つ有するナフタレン誘導体に比べ、これらの置換基を２つ有するナフタレン誘導体は、チオキサントン誘導体の増感作用を高める相乗効果が高いため好ましく、特に１，４−位にこれらの置換基を有するナフタレン誘導体が、チオキサントン誘導体の増感作用を高める効果が顕著で、工業的にも容易に入手できるため好ましい。さらに、２個以上の水酸基又は置換されていてもよいアルコキシ基あるいはその他の置換基を有するナフタレン誘導体であってもよい。
【００２０】
すなわち、本発明のナフタレン誘導体（Ｂ）として、好ましくは、下記式（２）で表される化合物である。
【００２１】
【化７】
2007126612.tif 000008
【００２２】
（式（２）中、Ｒ3、Ｒ4は同一であっても異なっていても良い、水素原子、アルキル基、アラルキル基、アリル基、ヒドロキシアルキル基、アルコキシアルキル基又はハロゲン化アルキル基のいずれかを表し、Ｘ、Ｙ、Ｚは同一であっても異なっていても良い、水素原子、アルキル基、ハロゲン、水酸基、アルコキシ基、アミノ基のいずれかを表す。）
【００２３】
式（２）中のアルキル基としてはメチル基、エチル基、ｎ−プロピル基、ｉ−プロピル基、ｎ−ブチル基、ｉ−ブチル基、ｎ−ペンチル基、ｎ−ヘキシル基、シクロヘキシル基、２−エチルヘキシル基、ｎ−デシル基、ｎ−ドデシル基から選ばれる。アラルキル基としてはベンジル基、フェネチル基から選ばれる。アリル基としては、アリル基、２−メチルアリル基から選ばれる。ヒドロキシアルキル基としては２−ヒドロキシエチル基、３−ヒドロキシプロピル基から選ばれる。アルコキシアルキル基としては２−メトキシエチル基、２−エトキシエチル基、２−フェノキシエチル基から選ばれる。ハロゲン化アルキル基としては２−クロロエチル基、３−クロロプロピル基、２−ブロモエチル基から選ばれる。
【００２４】
式（２）で表されるナフタレン誘導体としては、具体的には、１，４−ジヒドロキシナフタレン誘導体、１，４−ジヒドロキシナフタレンモノエーテル誘導体及び１，４−ジヒドロキシナフタレンジエーテル誘導体が挙げられる。
【００２５】
代表的な１，４−ジヒドロキシナフタレン誘導体としては、１，４−ジヒドロキシナフタレン、１，２，４−トリヒドロキシナフタレン、２−メチル−１，４−ジヒドロキシナフタレン、２−クロロ−１，４−ジヒドロキシナフタレン、２−フェニルチオ−１，４−ジヒドロキシナフタレン、２−ドデシルチオ−１，４−ジヒドロキシナフタレン、５−ヒドロキシ−１，４−ジヒドロキシナフタレン、６−メチル−１，４−ジヒドロキシナフタレン、２，３−ジクロロー１，４−ジヒドロキシナフタレン等が挙げられる。
【００２６】
代表的な１，４−ジヒドロキシナフタレンモノエーテル誘導体としては、４−メトキシ−１−ナフトール、４−エトキシ−１−ナフトール、４−（ｎ−プロポキシ）−１−ナフトール、４−ｉ−プロポキシ−１−ナフトール、４−（ｎ−ブトキシ）−１−ナフトール、４−（ｉ−ブトキシ）−１−ナフトール、４−（ｎ−ペンチルオキシ）−１−ナフトール、４−（ｎ−ヘキシルオキシ）−１−ナフトール、４−シクロヘキシル−１−ナフトール、４−（ｎ−オクチルオキシ）−１−ナフトール、４−（２−エチルヘキシルオキシ）−１−ナフトール、４−（２−ヒドロキシエトキシ）−１−ナフトール、４−（３−ヒドロキシプロポキシ）−１−ナフトール、４−ベンジルオキシ−１−ナフトール、４−フェネチルオキシ−１−ナフトール、４−アリルオキシ−１−ナフトール、４−（２−フェノキシエトキシ）−１−ナフトール、４−（２−メトキシエトキシ）−１−ナフトール、４−（２−エトキシエトキシ）−１−ナフトール、４−（２−クロロエトキシ）−１−ナフトール、４−（３−クロロプロポキシ）−１−ナフトール、４−（２−ブロモエトキシ）−１−ナフトールが挙げられる。構造式の例を下記に示す。
【００２７】
【化８】
2007126612.tif 000009
【００２８】
これらの４−アルコキシ−１−ナフトールのうち、好ましくは４−メトキシ−１−ナフトール又は４−エトキシ−１−ナフトールであり、特に好ましくは４−メトキシ−１−ナフトールである。
【００２９】
代表的な１，４−ジヒドロキシナフタレンジエーテル誘導体としては、１，４−ジメトキシナフタレン、２−メチル−１，４−ジメトキシナフタレン、１，４−ジエトキシナフタレン、２−メチル−１，４−ジエトキシナフタレン、１，４−ジ（ｎ−プロポキシ）ナフタレン、２−メチル−１，４−ジ（ｎ−プロポキシ）ナフタレン、１，４−ジ（ｎ−ブトキシ）ナフタレン、１，４−ジ（ｎ−ペンチルオキシ）ナフタレン、１，４−ジ（ｎ−ヘキシルオキシ）ナフタレン、１，４−ジ（シクロヘキシルオキシ）ナフタレン、１，４−ジ（ｎ−ヘプチルオキシ）ナフタレン、１，４−ビス（２−エチルヘキシルオキシ）ナフタレン、１，４−ビス（ｎ−デシルオキシ）ナフタレン、１，４−ビス（ｎ−ドデシルキシ）ナフタレン、１，４−ジベンジルオキシナフタレン、１，４−ジフェネチルオキシナフタレン、１，４−ジアリルオキシナフタレン、１，４−ジメタリルオキシナフタレン、１，４−ビス（２−ヒドロエトキシ）ナフタレン、１，４−ビス（２−ヒドロキシプロポキシ）ナフタレン、１，４−ビス（２−ヒドロキシブトキシ）ナフタレン、１，４−ビス（２−メトキシエトキシ）ナフタレン、１，４−ビス（２−エトキシエトキシ）ナフタレン、１，４−ビス（２−フェノキシエトキシ）ナフタレン、１，４−ビス（２−クロロエトキシ）ナフタレン、１，４―ビス（３−クロロプロポキシ）ナフタレン、１，４−ビス（２−ブロモエトキシ）ナフタレンが挙げられる。構造式の例を下記に示す。
【００３０】
【化９】
2007126612.tif 000010
【００３１】
本発明の光増感剤は、上記のチオキサントン誘導体とナフタレン誘導体からなる組成物であり、光カチオン重合開始剤に対する光増感剤として用いることができる。チオキサントン誘導体にナフタレン誘導体を組合せることによりチオキサントン誘導体の増感効果を高めることができる。チオキサントン誘導体とナフタレン誘導体の組成比率は重量比で１０：１から１：１００の間で調製される。好ましくは５：１から１：１０の間である。
【００３２】
チオキサントン誘導体とナフタレン誘導体の好ましい組合せは、チオキサントン誘導体が、２−イソプロピルチオキサントン、２，４−ジエトキシチオキサントン、２−シクロヘキシルチオキサントン、１−クロル−４−イソプロピルチオキサントンのいずれかであり、ナフタレン誘導体が、１，４−ジヒドロキシナフタレン、４−メトキシ−１−ナフトール、１，４−ジエトキシナフタレンである組合せが特に好ましい。
【００３３】
本発明の光感応性酸発生剤は、上記の光増感剤と光カチオン重合開始剤として作用するオニウム塩誘導体を含有する組成物である。本発明のオニウム塩誘導体としては、スルホニウム塩またはヨードニウム塩が挙げられる。スルホニウム塩としてはＳ，Ｓ，Ｓ‘、Ｓ’−テトラフェニルーＳ，Ｓ‘−（４、４’−チオジフェニル）ジスルホニウム  ビスヘキサフルオロフォスフェート、ジフェニルー４−フェニルチオフェニルスルホニウムヘキサフルオロフォスフェート、トリフェニルスルホニウムヘキサフルオロフォスフェートが挙げられ、例えばＤｏｗ製ＵＶＩ６９９２を用いることが出来る。一方、ヨードニウム塩としては４−イソブチルフェニルー４’−メチルフェニルヨードニウムヘキサフルオロフォスフェート、ビス（ドデシルフェニル）ヨードニウムヘキサフルオロアンチモネート、４−イソプロピルフェニルー４’−メチルフェニルヨードニウムテトラキスペンタフルオロフェニルボレートが挙げられ、例えばチバ・スペシャリティ・ケミカルズ製ＣＧＩ−５５２，ローディア製２０７４を用いることが出来る。ナフタレン誘導体、特に１，４−ジヒドロキシナフタレンおよびそのエーテル体との組合せにおいては、その相乗効果はヨードニウム塩よりスルホニウム塩の方が大きいことから、本発明の光感応性酸発生剤としては、上記の光増感剤とスルホニウム塩との組み合わせが好ましい。
従来、チオキサントン誘導体の増感剤としての効果は、ヨードニウム塩に対しては大きく、スルホニウム塩には対しては小さいことが知られている。（非特許文献１参照）これに対し、本発明においては、チオキサントン誘導体とナフタレン誘導体を組み合わせることによりスルホニウム塩に対しても増感効果を充分に発揮させることができるという効果を有する。
【００３４】
本発明の光感応性酸発生剤の組成としては、光カチオン重合開始剤の１重量部に対し、上記光増感剤を０．２〜５重量部、好ましくは０．５〜1重量部の範囲から選択される。
光増感剤の比率が０．２重量部より少ないと増感効果が発現し難くなる場合があり、また、５重量部より多くなると硬化物の物性に悪影響が生じる場合があるので好ましくない。
【００３５】
本発明の上記光感応性酸発生剤はカチオン重合性モノマーと組み合わせることにより、光硬化性組成物を得ることができる。使用するカチオン重合性モノマーとしてはエポキシ化合物、ビニルエーテル等が挙げられる。エポキシ化合物として一般的なものは脂環式エポキシ化合物、芳香族のグリシジルエーテルである。脂環式エポキシ化合物としては３，４−エポキシシクロヘキシルメチルー３，４−エポキシシクロヘキサンカルボキシレート、ビス（３，４−エポキシシクロヘキシル）アジペートが挙げられ、例えばDow製UVR6105、UVR6110を用いることが出来る。芳香族グリシジル化合物としては２，２‘−ビス（４−グリシジルオキシフェニル）プロパンが挙げられる。ビニルエーテルとしてはメチルビニルエーテル、エチルビニルエーテル、イソブチルビニルエーテル、２−エチルヘキシルビニルエーテルが挙げられる。
【００３６】
光硬化性組成物の組成としては、カチオン重合性モノマーの１００重量部に対し、上記光感応性酸発生剤を０．０５〜２０重量部、好ましくは１〜５重量部の範囲から選択される。カチオン重合性モノマーに対する光感応性酸発生剤の使用量が少ないと硬化速度が遅く、また光感応性酸発生剤の使用量が多すぎると硬化物の物性が低下する恐れがあるので好ましくない。なお、本発明の増感剤及び開始剤を個別にモノマーに添加する場合の比率としては、以下の範囲が好ましい。すなわち、チオキサントン誘導体、ナフタレン誘導体からなる増感剤の添加比率はモノマー１００重量部に対して０．０１〜５重量部好ましくは０．１〜２重量部である。添加量が少なすぎると十分な硬化速度が得られず、逆に多すぎると硬化物性に悪影響を与える。また、モノマーに対する開始剤の添加比率は、モノマー１００重量部に対し、０．０１〜５重量部、好ましくは０．１〜１重量部である。添加量が少なすぎると十分な硬化速度が得られず、逆に多すぎると硬化物の物性に悪影響を与える。
【００３７】
増感剤としてチオキサントン誘導体を単独で使用する場合は硬化不十分となる場合がある。この場合も、ナフタレン誘導体が共存しておれば、チオキサントン誘導体の増感効果は十分に発揮される。その理由については明らかでないが、チオキサントン誘導体とナフタレン誘導体の間になんらかの相互作用が働き、開始剤への電子移動が促進されるからではないかと考えている。チオキサントン誘導体とナフタレン誘導体は別々に加えても良いが、本発明のように予め混合した増感剤組成物とするのが好ましい。
【００３８】
本発明の光硬化性組成物には、必要に応じて、エポキシ系希釈剤、オキセタン系希釈剤，ビニルエーテル系希釈剤あるいは顔料を含有しても良い。顔料としては、青色顔料、黄色顔料、赤色顔料、白色顔料、黒色顔料が挙げられる。黒色顔料としては、例えばカーボンブラック、アセチレンブラック、ランプブラック、アニリンブラック等が挙げられる。黄色顔料としては、例えば黄鉛、亜鉛黄、カドニウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ等が挙げられる。赤色顔料としては、例えばベンガラ、カドニウムレッド、鉛丹、硫化水銀カドニウム、パーマネントレッド４Ｒ、リソールレッド、レーキレッドＤ、ブリリアントカーミン６Ｂ、エオシンレーキ、ローダミンレーキＢ、アリザリンレーキ、ブリリアントカーミン３Ｂ等が挙げられる。青色顔料としては、例えば紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ等が挙げられる。白色顔料としては、例えば亜鉛華、酸化チタン、アンチモン白、硫化亜鉛等が挙げられる。その他の顔料としては、例えばバライト粉、炭酸バリウム、クレー、シリカ、ホワイトカーボン、タルク、アルミナホワイト等が挙げられる。
【００３９】
本発明の光硬化性組成物をフィルム状に成型するのは、例えば、次のようにして行う。すなわち重合性組成物を基板上、バーコーターを用いて塗布する。基板としてはフィルム、紙、アルミ箔、金属等特に限定はしない。フィルムとしては通常ポリエステルフィルム、例えば東レ製ルミラーフィルムを用いることが出来る。ルミラーフィルムの膜厚は通常１００μ程度の膜厚のものを使用する。使用するバーコーターのロッドナンバーは特に指定しないが、膜厚が数μから数十μになるようなロッドナンマーのバーコーターを使用する。
このようにして得られた塗布物に、波長範囲３３０〜５５０ｎｍに含まれる光を照射することによりエポキシ化合物等の光硬化性組成物を速やかに硬化させることが出来る。使用するランプは、キセノンランプ、紫外線ＬＥＤ，青紫ＬＥＤ、メタルハライドランプ、ヒュージョン（株）製のＤランプ、Ｖランプが好適に使用できる。また、上記のように塗布したフィルム状物のみならず、塊状物を硬化させることも可能である。
【００４０】
以下に、本発明の実施例について説明するが、本発明はこれら実施例に限定されるものではない。実施例中の「部」は全て重量部を示す。
【実施例１】
【００４１】
モノマーとして脂環式エポキシ化合物（ダウ・ケミカル社製ＵＶＲ６１０５）１００部に対し、スルホニウム塩（ダウ・ケミカル社製ＵＶＩ６９９２）５部、２−イソプロピルチオキサントンを１部、１，４−ナフトヒドロキノンを０，０．５，１及び２部からなる光酸発生剤を混合し、４種類の光硬化組成物を調製した。該組成物をポリエステルフィルム（東レ製ルミラー）の上にバーコーターを用いて膜厚が１２ミクロンになるように塗布した。ついで、表面からサンダー社製紫外線ＬＥＤを用いて光照射した。照射光の中心波長は３９５ｎｍで照射強度は３ｍＷ／ｃｍ2である。べたつき（タック）がなくなるまでの光照射時間「タック・フリー・タイム」は１，４−ナフトヒドロキノン０部で４．６分、以下、０．５部で１．９分，１部で０．９分及び２部で０．８分であった。
【実施例２】
【００４２】
１，４−ナフトヒドロキノンを４−メトキシ−１−ナフトールとした他は実施例１と同様にして光硬化組成物を調製し「タック・フリー・タイム」を測定したところ、４−メトキシ−１−ナフトール０部で４．６分、以下、０．５部で２．０分，１部で１．０分及び２部で０．８分であった。
【実施例３】
【００４３】
１，４−ナフトヒドロキノンを１，４−ジエトキシナフタレンとした他は実施例１と同様にして光硬化組成物を調製し「タック・フリー・タイム」を測定したところ、１，４−ジエトキシナフタレン０部で４．６分、以下、０．５部で０．５分，１部で０．４分及び２部で０．３分であった。
【実施例４】
【００４４】
２−イソプロピルチオキサントンを１−クロロ−４−プロポキシチオキサントンとし、１，４−ナフトヒドロキノンを１，４−ジエトキシナフタレンとした他は実施例１と同様にして光硬化組成物を調製し「タック・フリー・タイム」を測定したところ、１，４−ジエトキシナフタレン０部で５０分、以下、０．５部で１．０分，１部で０．４分及び２部で０．２分であった。
「比較例１」
【００４５】
１，４−ナフトヒドロキノンを１−ナフトールとした他は実施例１と同様にして光硬化組成物を調製し「タック・フリー・タイム」を測定したところ、１−ナフトール０部で４．６分、以下、０．５部で４．５分，１部で４．４分及び２部で３．８分であった。
「比較例２」
【００４６】
１，４−ナフトヒドロキノンを２−ナフトールとし、添加量を２部のみの他は実施例１と同様にして光硬化組成物を調製し「タック・フリー・タイム」を測定したところ、７．０分であった。
【実施例５】
【００４７】
モノマーとして脂環式エポキシ化合物（ダウ・ケミカル社製ＵＶＲ６１０５）１００部に対し、スルホニウム塩（ダウ・ケミカル社製ＵＶＩ６９９２）３．５部、２−イソプロピルチオキサントンを０．２５部、１，４−ジエトキシナフタレンを０，０．５部からなる光酸発生剤を混合し、２種類の光硬化組成物を調製した。該組成物をポリエステルフィルム（東レ製ルミラー）の上にバーコーターを用いて膜厚が１８５ミクロンになるように塗布した。ついで、表面からサンダー社製紫外線ＬＥＤを用いて光照射した。照射光の中心波長は３９５ｎｍで照射強度は３ｍＷ／ｃｍ2である。べたつき（タック）がなくなるまでの光照射時間「タック・フリー・タイム」は１，４−ジエトキシナフタレン０部で６０分照射でも硬化せず、０．５部で８．０分であった。
「比較例３」
【００４８】
１，４−ジエトキシナフタレンを１，６−ジエトキシナフタレンとした他は実施例５と同様にして光硬化組成物を調製し「タック・フリー・タイム」を測定したところ、１，６−ジエトキシナフタレン０部で６０分照射でも硬化せず、０．５部で１４分であった。
「比較例４」
【００４９】
１，４−ジエトキシナフタレンを１，５−ジプロポキシナフタレンとした他は実施例５と同様にして光硬化組成物を調製し「タック・フリー・タイム」を測定したところ、１，５−ジプロポキシナフタレン０部で６０分照射でも硬化せず、０．５部で１３分であった。
「比較例５」
【００５０】
１，４−ジエトキシナフタレンを２，６−ジプロポキシナフタレンとした他は実施例５と同様にして光硬化組成物を調製し「タック・フリー・タイム」を測定したところ、２，６−ジプロポキシナフタレン０部で６０分照射でも硬化せず、０．５部で１３分であった。
【実施例６】
【００５１】
モノマーとして脂環式エポキシ化合物（ダウ・ケミカル社製ＵＶＲ６１０５）１００部に対し、ヨードニウム塩（チバ社製ＣＧＩ５５２）２．５部、２−イソプロピルチオキサントンを０．１３部、１，４−ジエトキシナフタレンを０，０．５，１及び２部からなる光酸発生剤を混合し、４種類の光硬化組成物を調製した。該組成物をポリエステルフィルム（東レ製ルミラー）の上にバーコーターを用いて膜厚が１２ミクロンになるように塗布した。ついで、表面からサンダー社製紫外線ＬＥＤを用いて光照射した。照射光の中心波長は３９５ｎｍで照射強度は３ｍＷ／ｃｍ2である。べたつき（タック）がなくなるまでの光照射時間「タック・フリー・タイム」は１，４−ジエトキシナフタレン０部で４．８分、以下、０．５部で０．９分，１部で１０．８分及び２部で０．６分であった。
【実施例７】
【００５２】
モノマーとして脂環式エポキシ化合物（ダウ・ケミカル社製ＵＶＲ６１０５）１００部に対し、ヨードニウム塩（チバ社製ＣＧＩ５５２）５．０部、２−イソプロピルチオキサントンを０．２５部、１，４−ジエトキシナフタレンを０及び０．５部からなる光酸発生剤を混合し、２種類の光硬化組成物を調製した。該組成物をポリエステルフィルム（東レ製ルミラー）の上にバーコーターを用いて膜厚が１８５ミクロンになるように塗布した。ついで、表面からサンダー社製紫外線ＬＥＤを用いて光照射した。照射光の中心波長は３９５ｎｍで照射強度は３ｍＷ／ｃｍ2である。べたつき（タック）がなくなるまでの光照射時間「タック・フリー・タイム」は１，４−ジエトキシナフタレン０部で２５分、０．５部で３分であった。
「比較例６」
チオキサントン誘導体を使用せず、モノマーとして脂環式エポキシ化合物（ダウ・ケミカル社製ＵＶＲ６１０５）１００部に対し、スルホニウム塩（ダウ・ケミカル社製ＵＶＩ６９９２）４．８部、１，４−ナフトヒドロキノン、４−メトキシ−１−ナフトール又は１，４−ジエトキシナフタレンをそれぞれ単独に１部添加して３種類の光硬化組成物を調製した。該組成物について実施例１と同様の方法により「タック・フリー・タイム」を調べたところ、いずれも３０分経過しても硬化しなかった。 上記、「実施例１〜７」および「比較例１〜５」の結果を表にまとめた。
【００５３】
【表１】
2007126612.tif 000011
【００５４】
上記、結果より以下のことがいえる。
（１）チオキサントン誘導体を使用しない場合、すなわちスルホニウム塩とナフタレン誘導体の組み合わせでは本発明の光硬化性組成物は硬化せず、ナフタレン誘導体のスルホニウム塩に対する増感効果は認められなかった。
（２）β位に1個の水酸基を有する２−ナフトールおよびそのエーテル体では、増感助剤として添加したとき、チオキサントン誘導体を単独で用いた場合と比較して、むしろ硬化時間が長くなった。
（３）β位に２個の水酸基を有する２，６−ジヒドロキシナフタレンおよびそのエーテル体では、相乗効果はあるが硬化時間は、α位の１，４−体より約１．５倍長かった。
（４）α位に１個の水酸基を有する１−ナフトールおよびそのエーテル体では、大量添加すれば、相乗効果は現れるが、その添加量はかなり多く、コスト的には魅力が無い。
（５）α位及びβ位に水酸基を有する１，６−ジヒドロキシナフタレンおよびそのエーテル体では、相乗効果はあるが硬化時間はα位の１，４−体より約２倍長かった。
（６）α位のみに2個の水酸基を有する１，５−ジヒドロキシナフタレンおよびそのエーテル体では、相乗効果はあるが硬化時間は１，４−体より約１．５倍長かった。
（７）スルホニウム塩系でチオキサントン誘導体のみの場合、フィルムの厚みを増した場合に硬化不良が認められたのに対し、ナフタレン誘導体と組み合わせることにより硬化させることができる。
【産業上の利用可能性】
【００５５】
本発明のチオキサントン誘導体とナフタレン誘導体との混合物は、光カチオン重合に対してそれぞれ単品の場合と比べて、開始剤の酸発生に対して高い増感効果を有する光増感剤として工業的に有用であり、光感応性酸発生剤或いは光硬化性組成物として利用可能である。特にスルホニウム塩系の光開始剤に対しても有用である。